КОМПОЗИЦИЯ ТЕРМООТВЕРЖДАЕМОГО СВЯЗУЮЩЕГО ВЕЩЕСТВА ДЛЯ ПОРОШКОВОЙ КРАСКИ И СПОСОБ ЕЕ ПОЛУЧЕНИЯ

1. Композиция термоотверждаемого связующего вещества для порошковой краски, характеризующаяся тем, что указанная композиция не содержит растворителя и содержит
по меньшей мере одну первую эпоксидную смолу или одну смолу, функционализированную по меньшей мере одной эпоксидной группой, где указанная смола имеет эпоксидный эквивалент от 250 до 800 г/экв и температуру стеклования от 35 до 80°С,
по меньшей мере один отверждающий агент,
необязательно, катализатор реакции сшивания, а также, что указанная композиция имеет начальную температуру полимеризации 80°С и время желатинизации от 35 секунд до 140 секунд при 180°С.
2. Композиция связующего вещества по п. 1, отличающаяся тем, что
первая смола представляет собой глицидилметакрилат- (ГМА) акриловую смолу, функционализированную по меньшей мере одной эпоксидной группой, выбранную из группы смол и имеющую эпоксидный эквивалент от 250 до 700 г/экв, температуру стеклования от 35 до 50°С и динамическую вязкость расплава от 7 до 30 Па×сек при 150°С,
отверждающий агент выбран из группы, состоящей из поликарбоновых кислот и ангидридов кислот, и
катализатор реакции сшивания выбран из группы металлоорганических соединений на основе олова и четвертичных солей аммония,
при этом указанная композиция связующего вещества имеет температуру полимеризации примерно 120°С.
3.Композиция связующего вещества по п. 2, отличающаяся тем, что молярное отношение эпоксидного эквивалента первой смолы к эпоксидному эквиваленту отверждающего агента составляет от 0,7 до 1,2, и предпочтительно составляет приблизительно 0,8.
4. Композиция связующего вещества по п. 1, отличающаяся тем, что
первая смола представляет собой эпоксидную смолу ДГЭБА (диглицидильный эфир бисфенола А), имеющую динамическую вязкость расплава от 500 до 3000 мПа×сек при 150°С,
отверждающий агент выбран из группы, состоящей из дициандиамидов, ангидридов кислот, фенольных соединений и сложных полиэфиров, и
катализатор реакции сшивания выбран из группы имидазолов, и
при этом указанная композиция связующего вещества имеет температуру полимеризации примерно 100°С.
5. Композиция связующего вещества по п. 4, дополнительно содержащая крезол-новолачную эпоксидную смолу, предпочтительно в количестве от 10% до 50% от массы первой смолы в указанной композиции связующего вещества.
6. Композиция краски, содержащая композицию термоотверждаемого связующего вещества по любому из пп. 1-5 и по меньшей мере один пигмент и, необязательно, также выравнивающую добавку и неорганические или органические наполнители.
7. Композиция краски по п. 6, дополнительно содержащая по меньшей мере один электропроводящий наполнитель.
8. Композиция краски по п. 7, отличающаяся тем, что электропроводящий наполнитель представлен в форме частиц-носителей, покрытых слоем металла, выбранного из меди, никеля, кобальта и серебра.
9. Композиция краски по п. 8, отличающаяся тем, что частицы-носители электропроводящего наполнителя выбраны из
частиц терморасширенного графита, алмазных или углеродных частиц или углеродных нанотрубок,
растительных частиц в форме волокон, предпочтительно выбранных из волокон льна, конопли, кокоса, кенафа и мискантуса, и
полимерных наполнителей.
10. Композиция краски по п. 9, отличающаяся тем, что указанные частицы-носители с покрытием представляют собой пластинчатые графитовые частицы, покрытые слоем серебра, при этом указанный слой серебра составляет по меньшей мере 15% по массе относительно общей массы композиции краски.
11. Композиция краски по любому из пп. 6-10, дополнительно содержащая огнеупорный наполнитель, предпочтительно выбранный из гидратированных оксидов алюминия, в количестве от 10% до 40% по массе относительно общей массы композиции.